一般式1:式中、R1は水素、ヒドロキシメチル基またはC1~C4アシロキシメチル基であり、R2は水素、水酸基、C1~C4アシルオキシ基またはC1~C4アルコキシ基であり、R3は水素またはC1~C4アシル基であるで示されるイソプレン誘導体であることを特徴とするポリフッ化ビニリデン系樹脂用溶剤。前記イソプレン誘導体が、単独で用いられるかまたは2種以上の混合物として用いられる請求項1に記載の溶剤。前記イソプレン誘導体が、さらにN-メチル-2-ピロリドンとの混合物として用いられる請求項1または2に記載の溶剤。前記C1~C4アシルオキシメチル基がホルミルオキシメチル、アセトキシメチル、プロピオニルオキシメチル、ブチリルオキシメチルおよびイソブチリルオキシメチル基からなる群から選択され、前記C1~C4アシルオキシ基がホルミルオキシ、アセトキシ、プロピオニルオキシ、ブチリルオキシおよびイソブチリルオキシ基からなる群から選択され、前記C1~C4アルコキシ基がメトキシ、エトキシ、プロポキシ、ブトキシおよびイソブトキシ基からなる群から選択され、前記C1~C4アシル基がホルミル、アセチル、プロピオニル、ブチリルおよびイソブチリル基からなる群から選択される請求項1~3のいずれか1つに記載の溶剤。前記イソプレン誘導体が、3-ヒドロキシ-3-メチル-1-ブタノール、3-ヒドロキシ-3-メチル-1-ブチルホルメート、3-ヒドロキシ-3-メチル-1-ブチルアセテート、3-ヒドロキシ-3-メチル-1-ブチルプロピオネート、3-ホルミル-3-メチル-1-ブチルホルメート、3-アセトキシ-3-メチル-1-ブチルホルメート、3-アセトキシ-3-メチル-1-ブチルアセテート、3-アセトキシ-3-メチル-1-ブチルプロピオネート、3-プロピオニルオキシ-3-メチル-1-ブチルプロピオネート、3-メチル-3-メトキシ-1-ブタノール、3-メチル-3-メトキシ-1-ブチルアセテート、3-メチル-3-メトキシ-1-ブチルプロピオネート、3-メチル-15-ペンタンジオール、3-メチル-5-ヒドロキシ-1-ペンチルアセテート、3-メチル-5-ヒドロキシ-1-ペンチルプロピオネート、3-メチル-15-ペンタンジアセテート、3-メチル-15-ペンタンジプロピオネートおよび3-メチル-15-ペンタンジブチレートからなる群から選択される1種または2種以上の混合物である、請求項1~4のいずれか1つに記載の溶剤。前記イソプレン誘導体が、3-ヒドロキシ-3-メチル-1-ブチルアセテート、3-アセトキシ-3-メチル-1-ブチルアセテート、3-ヒドロキシ-3-メチル-1-ブチルプロピオネート、3-プロピオニルオキシ-3-メチル-1-ブチルプロピオネート、イソアミルアセテート、イソアミルプロピオネートまたは3-メチル-15-ペンタンジアセテートである請求項1~5のいずれか1つに記載の溶剤。請求項1~6のいずれか1つに記載の溶剤とポリフッ素ビニリデン系樹脂を含むビヒクル。しかしながらN-メチル-2-ピロリドンを始めとするアミド系溶剤は、刺激性の臭気があり、また毒性を有しているため、その使用量低減あるいはこれらアミド系溶剤に代わる溶剤が求められている。またアルコキシNN-ジアルキル酢酸アミド溶剤の原料であるメトキシ酢酸メチルは高価であり、入手しやすい溶剤とは言いがたい。本発明の発明者らは、鋭意研究努力を重ねた結果、PVdF用の溶剤としてイソプレン誘導体を用いることにより、上記課題を解決できることを見出し、本発明を完成するに至った。かくして、本発明によれば、一般式1:式中、R1は水素、ヒドロキシメチル基またはC1~C4アシロキシメチル基であり、R2は水素、水酸基、C1~C4アシルオキシ基またはC1~C4アルコキシ基であり、R3は水素またはC1~C4アシル基であるで示されるイソプレン誘導体であることを特徴とするポリフッ化ビニリデン系樹脂用溶剤が提供される。また、本発明によれば、前記イソプレン誘導体が、単独で用いられるかまたは2種以上の混合物として用いられる上記の溶剤が提供される。また、本発明によれば、前記イソプレン誘導体が、さらにN-メチル-2-ピロリドンとの混合物として用いられる上記の溶剤が提供される。また、本発明によれば、前記C1~C4アシルオキシメチル基がホルミルオキシメチル、アセトキシメチル、プロピオニルオキシメチル、ブチリルオキシメチルおよびイソブチリルオキシメチル基からなる群から選択され、前記C1~C4アシルオキシ基がホルミルオキシ、アセトキシ、プロピオニルオキシ、ブチリルオキシおよびイソブチリルオキシ基からなる群から選択され、前記C1~C4アルコキシ基がメトキシ、エトキシ、プロポキシ、ブトキシおよびイソブトキシ基からなる群から選択され、前記C1~C4アシル基がホルミル、アセチル、プロピオニル、ブチリルおよびイソブチリル基からなる群から選択される上記の溶剤が提供される。前記イソプレン誘導体が、3-ヒドロキシ-3-メチル-1-ブタノール、3-ヒドロキシ-3-メチル-1-ブチルホルメート、3-ヒドロキシ-3-メチル-1-ブチルアセテート、3-ヒドロキシ-3-メチル-1-ブチルプロピオネート、3-ホルミル-3-メチル-1-ブチルホルメート、3-アセトキシ-3-メチル-1-ブチルホルメート、3-アセトキシ-3-メチル-1-ブチルアセテート、3-アセトキシ-3-メチル-1-ブチルプロピオネート、3-プロピオニルオキシ-3-メチル-1-ブチルプロピオネート、3-メチル-3-メトキシ-1-ブタノール、3-メチル-3-メトキシ-1-ブチルアセテート、3-メチル-3-メトキシ-1-ブチルプロピオネート、3-メチル-15-ペンタンジオール、3-メチル-5-ヒドロキシ-1-ペンチルアセテート、3-メチル-5-ヒドロキシ-1-ペンチルプロピオネート、3-メチル-15-ペンタンジアセテート、3-メチル-15-ペンタンジプロピオネートおよび3-メチル-15-ペンタンジブチレートからなる群から選択される1種または2種以上の混合物である、上記の溶剤が提供される。また、本発明によれば、前記イソプレン誘導体が、3-ヒドロキシ-3-メチル-1-ブチルアセテート、3-アセトキシ-3-メチル-1-ブチルアセテート、3-ヒドロキシ-3-メチル-1-ブチルプロピオネート、3-プロピオニルオキシ-3-メチル-1-ブチルプロピオネート、イソアミルアセテート、イソアミルプロピオネートまたは3-メチル-15-ペンタンジアセテートである上記の溶剤が提供される。さらに、本発明によれば、上記の溶剤とポリフッ素ビニリデン系樹脂を含むビヒクルが提供される。本発明によれば、従来PVdF用溶剤として用いられているN-メチル-2-ピロリドン等のアミド系溶剤の代替え品または該アミド系溶剤の使用量の低減を可能にする無毒性かまたは殆ど毒性がないPVdF用溶剤が提供される。本発明による一般式1:で示されるイソプレン誘導体を詳しく説明する。上記一般式1におけるR1、R2、R3は互いに独立した置換基である。R1は水素またはヒドロキシメチル基、C1~C4アシロキシメチル基を意味する。該C1~C4アシロキシメチル基の具体例としては、ホルミルオキシメチル、アセトキシメチル、プロピオキシメチル、ブチリルオキシメチルまたはイソブチリルオキシメチル基などを意味する。R2は水素または水酸基、C1~C4アシルオキシ基、またはC1~C4アルコキシ基を表わす。具体的にはホルミルオキシ、アセトキシ、プロピオキシ、ブチルオキシ基などを意味する。また、R3は水素、C1~C4アシル基を表わすし、具体的にホルミル、アセチル、プロピオニル、ブチリルまたはイソブチリル基を意味する。このように本発明の溶剤は分子内に一つのメチル基を有する3級炭素を持っている特長がある。具体的な化合物を以下に示す。R1およびR2が水素原子の例としては、イソアミルアルコール、イソアミルホルメート、イソアミルアセテート、イソアミルプロピオネート、イソアミルブチレートおよびイソアミルイソブチレートが挙げられる。上記の中でもイソアミルアルコールは工業的に入手可能である。また、他の例示した化合物はイソアミルアルコールをアシル化することによって製造できる。アシル化の方法としては、ギ酸、酢酸、プロピオン酸、酪酸およびイソ酪酸などのC1~C4カルボン酸を用いて脱水縮合させる方法、ギ酸無水物、酢酸無水物、プロピオン酸無水物、酪酸無水物およびイソ酪酸無水物などのC1~C4カルボン酸無水物を作用させる方法、フッ化ギ酸、塩化酢酸、塩化プロピオン酸、塩化酪酸および塩化イソ酪酸などのC1~C4カルボン酸ハライド、またはギ酸イミダゾール、酢酸イミダゾール、プロピオン酸イミダゾール、酪酸イミダゾールおよびイソ酪酸イミダゾールなどのC1~C4カルボン酸イミダゾール化合物を作用させる方法など、当業者に周知のアシル化剤を用いることができる。R1が水素原子でR2が水酸基の例としては、3-ヒドロキシ-3-メチル-1-ブタノール、3-ヒドロキシ-3-メチル-1-ブチルホルメート、3-ヒドロキシ-3-メチル-1-ブチルアセテートおよび3-ヒドロキシ-3-メチル-1-ブチルプロピオネートが挙げられる。上記の中でも3-ヒドロキシ-3-メチル-1-ブタノールは工業的に入手可能である。また、他の例示した化合物は3-ヒドロキシ-3-メチル-1-ブタノールを原料とし上記のアシル化法により製造できる。R1が水素原子でR2がアシルオキシ基の例としては、3-ホルミル-3-メチル-1-ブチルホルメート、3-アセトキシ-3-メチル-1-ブチルホルメート、3-アセトキシ-3-メチル-1-ブチルアセテート、3-アセトキシ-3-メチル-1-ブチルプロピオネートおよび3-プロピオニルオキシ-3-メチル-1-ブチルプロピオネートが挙げられる。上記の化合物は、前記のR1が水素原子でR2が水酸基である化合物を前記のアシル化法でアシル化することにより製造できる。あるいは3-ヒドロキシ-3-メチル-1-ブタノールを原料とし当モル以上の上記のアシル化剤を反応させることによっても製造できる。R1が水素原子でR2がアルコキシ基の例としては、3-メチル-3-メトキシ-1-ブタノール、3-メチル-3-メトキシ-1-ブチルアセテートおよび3-メチル-3-メトキシ-1-ブチルプロピオネートが挙げられる。上記の中でも3-メチル-3-メトキシ-1-ブタノールは工業的に入手可能である。また、他の例示した化合物は3-メチル-3-メトキシ-1-ブタノールを原料として上記のアシル化により製造できる。R1がヒドロキシメチル基でR2が水素の例としては、3-メチル-15-ペンタンジオール、3-メチル-5-ヒドロキシ-1-ペンチルアセテートおよび3-メチル-5-ヒドロキシ-1-ペンチルプロピオネートが挙げられる。R1がアシルオキシメチル基でR2が水素の例としては、3-メチル-15-ペンタンジアセテート、3-メチル-15-ペンタンジプロピオネートおよび3-メチル-15-ペンタンジブチレートが挙げられる。上記の中でも、3-メチル-15-ペンタンジオールは工業的に入手可能である。また、他の例示した化合物は3-メチル-15-ペンタンジオールを原料とし、上記のアシル化により製造できる。本発明の溶剤はいずれも単独で使用しできるが、これらのうち2種以上の溶剤を混合して用いることもできる。またN-メチル-2-ピロリドンなどのアミド系溶剤と併用することもできる。この場合、臭気および毒性を有するとして知られているアミド系溶剤の使用量を低減できる。なお、本発明によるPVdF用溶剤は、N-メチル-2-ピロリドンと併用しても本発明による溶剤の揮発性がN-メチル-2-ピロリドンとほぼ同じであるため、併用による弊害は生じ難い。なお本発明による溶剤を、N-メチル-2-ピロリドンと併用する際の使用量は、N-メチル-2-ピロリドンの1/10~5倍量の範囲で使用される。本発明で使用されるPVdFの種類は限定されないが、一般に工業入手できるPVdFを用いることができる。形状は粉末状のものが好ましく、粉末の平均粒径は20μm以下、好ましくは10μm以下であり、粒子径がこれ以上大きいと溶解時間が長くなることがある。さらに本発明で使用されるPVdFは、比重170~185、融点150~180°C、溶解時の粘性2000~5000mPasであるPVdFが好適に使用される。なお、本発明の溶剤に対してPVdFの使用量は01~35、好ましくは01~25であり、これより多量のPVdFを用いると、分散性が悪くなり、さらに未溶解物が多く残る場合がある。本発明の溶剤はPVdFを溶解あるいは均一に分散させて使用する。溶剤にPVdFを溶解あるいは均一分散させる方法として、室温で本発明の溶剤にPVdFを添加する方法、あるいはPVdFに本発明の溶剤を添加する方法で行い、必要に応じて室温から160°Cまで攪拌しながら加熱する。また加熱途中で溶剤を追加、あるいは減圧下で溶剤を留去して使用量を調整することができる。PVdFの溶解または均一に分散した後、所定の温度に調整する。この段階で樹脂、無機物などの機能性物質を添加してビヒクルに調製することができる。さらにノズルなどから吐出させて繊維状に加工したり、平面上で流延シート状に加工したり、ガラス、基板などの平面体などに塗布してもよい。さらに場合によってはこれら様々な形に成型後、60~250°Cの温度範囲で加熱乾燥などにより本発明の溶剤を除去してもよい。本発明で提供されるPVdF溶液には様々な樹脂を添加できる。具体的にはポリエチレン樹脂、ポリプロピレン樹脂、ポリエチレンテレフタレート樹脂、芳香族ポリアミド樹脂、セルロース、スチレン、ブタジエンゴム、イソプレンゴム、スチレン-エチレン共重合樹脂、メタアクリル樹脂、ポバール樹脂、エバール樹脂、ブチラール樹脂などが例示される。これら樹脂の使用量は液全体の分散性を考慮しながら全体量に対して1~30程度用いることができる。本発明で提供されるPVdF溶液には様々な機能性物質を添加できる。具体的例として、例えばリチウム電池などを製造する場合は、LixCOO2、LixNiO2、LixMnO2、LixCoyNi1yO2およびLiMePO4などのリチウム複合金属酸化物やカーボンブラックなどが例示される。これら機能性物質の使用量は液全体の分散性や機能特性を考慮しながら全体量に対して05~20程度用いることができる。以上の使用方法についてリチウム2次電池の正極の製造を用いて例示すると、本発明の溶剤にPVdFを加えて混合し、これにアセチレンブラック、PVdF、正極活物質としてLiCoO2を混合してビヒクルを製造する。これをアルミニウム箔に塗布して加熱乾燥により正極を製造できる。以下に具体的な合成例、実施例により本発明を説明するが、本発明はこれらの製造例および実施例によりなんら制限されるものではない。製造例13-ヒドロキシ-3-メチル-1-ブチルアセテートR1=水素、R2=水酸基、R3=アセチル基の製造3-ヒドロキシ-3-メチル-1-ブタノール商品名:イソプレングリコール、株式会社クラレ製1283g123モルに酢酸1618g27モルを混ぜて128°C~130°Cに加熱して蒸留し、留出温度100°C~102°Cの留分を得た。9時間後、3048gの水および酢酸が留出し終わったところで、冷却した。反応液温度が112°Cになった時点で、アスピレーターにより減圧し、減圧下減圧度176kPaに蒸留し、留出温度70°Cで未反応の酢酸を回収した。その後、減圧度67kPa、留出温度130°Cで本留分14165gを得た。得られた生成物を1H-および13C-NMRならびにガスクロマトグラフィーで分析したところ、目的とする3-ヒドロキシ-3-メチル-1-ブチルアセテートが901、原料の3-ヒドロキシ-3-メチル-1-ブタノール56、さらに3-アセトキシ-3-メチル-1-ブチルアセテート43が含まれていることがわかった。ガスクロマトグラフィー分析条件:OV-17パックド2mカラム、窒素キャリヤーガス、インジェクション温度240°C、検出器温度240°C、カラムオーブン温度80°Cから200°C、15°C/分昇温。製造例23-アセトキシ-3-メチル-1-ブチルアセテートR1=水素、R2=アセトキシ基、R3=アセチル基の製造3-ヒドロキシ-3-メチル-1-ブタノール834g8モルに酢酸962g16モルを混ぜて128°C~134°Cに加熱して蒸留し、留出温度100°C~102°Cの留分を得た。145時間後、396gの水および酢酸が留出し終わったところで、反応液を冷却した。反応液温度が106°Cになった時点で、無水酢酸714g7モルを入れて反応温度100~110°Cで攪拌した。さらに10時間後無水酢酸380g37モルを入れて温度100~110°Cで攪拌した。ガスクロマトグラフィー分析条件は前記記載の方法で原料3-ヒドロキシ-3-メチル-1-ブタノールおよび中間体3-ヒドロキシ-3-メチル-1-ブチルアセテートがほぼ消失したことを確認後、アスピレーターにより減圧下減圧度373kPaに蒸留し、留出温度73~88°Cで留分として未反応の酢酸および無水酢酸を回収した。その後、減圧度50kPaで、留出温度127°Cで本留分911gを得た。この生成物を1H-および13C-NMRならびにガスクロマトグラフィーで分析したところ、目的とする3-アセトキシ-3-メチル-1-ブチルアセテート993が含まれていることがわかった。製造例33-ヒドロキシ-3-メチル-1-ブチルプロピオネートR1=水素、R2=水酸基、R3=プロポキシ基の製造3-ヒドロキシ-3-メチル-1-ブタノール313g3モルにプロピオン酸500g675モル、トルエン100gを混ぜて122~141°Cに加熱して蒸留し、留出温度87~112°Cの留分を得た。75時間後、留出留分から分離した水の量が515mlとなったところで反応液を冷却した。アスピレーターによる減圧下減圧度30kPaに蒸留を行い、留出温度537°Cで留分としてシクロヘキサンと未反応のプロピオン酸を回収した。その後、減圧度15kPa、留出温度703°Cで本留分300gを得た。この生成物を1H-および13C-NMRならびにガスクロマトグラフィーで分析したところ、目的とする3-ヒドロキシ-3-メチル-1-ブチルプロピオネートが992、原料の3-ヒドロキシ-3-メチル-1-ブタノール03、さらに3-アセトキシ-3-メチル-1-ブチルアセテート03が含まれていることがわかった。製造例43-プロピオニルオキシ-3-メチル-1-ブチルプロピオネートR1=水素、R2=プロピオキシ基、R3=プロポキシ基の製造3-ヒドロキシ-3-メチル-1-ブタノール313g3モルにプロピオン酸500g67モルを混ぜて130°Cに加熱し、減圧下減圧度44pKaで蒸留して、留出温度121°C~124°Cの留分を得た。14時間後1808gの水およびプロピオン酸が留出したところで常圧に戻し、冷却した。反応液温度120°Cになった時点で、無水プロピオン酸650g5モルを加えて反応温度120°Cで攪拌した。34時間後、ガスクロマトグラフィーで、原料3-ヒドロキシ-3-メチル-1-ブタノールおよび中間体3-ヒドロキシ-3-メチル-1-ブチルプロピオネートがほぼ消失したことを確認後、アスピレーターによる減圧下減圧度71~50kPaに蒸留を行い、留出温度62~75°Cで未反応のプロピオン酸および無水プロピオン酸の留分を回収した。その後、減圧度61kPa、留出温度144°Cで本留分5697gを得た。この生成物を1H-および13C-NMRならびにガスクロマトグラフィーで分析したところ、目的とする3-プロピオニルオキシ-3-メチル-1-ブチルプロピオネート995が含まれていることがわかった。製造例5イソアミルアセテートR1=水素、R2=水素、R3=アセチル基の製造イソアミルアルコール商品名:イソアミルアルコール、株式会社クラレ製8830g10モルに酢酸1110g185モルを混ぜて115°C~120°Cで加熱蒸留し、留出温度93°C~95°Cの留分を得た。10時間後197gの水が留出した。ガスクロマトグラフィーで、原料イソアミルアルコールがほぼ消失したことを確認後、さらに加熱して酢酸を留出させた後、常圧で留出温度142°Cで留出した本留分1118gを得た。この生成物を1H-および13C-NMRならびにガスクロマトグラフィーで分析したところ、目的とするイソアミルアセテートが999含まれていることがわかった。製造例6イソアミルプロピオネートR1=水素、R2=水素、R3=プロピオニル基の製造イソアミルアルコール5024g57モルにプロピオン酸505g68モルを混ぜて140°C~150°Cに加熱して蒸留し、留出温度93°C~95°Cの留分を得た。6時間後80gの水が留出した。ガスクロマトグラフィーで、原料イソアミルアルコールがほぼ消失したことを確認後、アスピレーターにより減圧し、減圧下減圧度45~51kPaに蒸留し、留出温度117~120°Cで未反応のプロピオン酸を回収した。その後、減圧度632kPa、留出温度141°Cで本留分4566gを得た。この生成物を1H-および13C-NMRならびにガスクロマトグラフィーで分析したところ、目的とするイソアミルプロピオネートが998含まれていることがわかった。製造例73-メチル-15-ペンタンジアセテートR1=アセトキシメチル基、R2=水素、R3=アセチル基の製造3-メチル-15-ペンタンジオール商品名:3-メチル-15-ペンタンジオール、株式会社クラレ製5912g5モルに酢酸7745g129モルを混ぜて130°C~160°Cに加熱して蒸留し、留出温度98°C~105°Cの留分を得た。25時間後140gの水および酢酸が留出した。ガスクロマトグラフィーで、原料3-メチル-15-ペンタンジオールがほぼ消失したことを確認後、アスピレーターにより減圧し、減圧下減圧度71~50kPaに蒸留し、留出温度62~75°Cで未反応の酢酸を回収した。その後、減圧度03kPa、留出温度92~93°Cで本留分8522gを得た。この生成物を1H-および13C-NMRならびにガスクロマトグラフィーで分析したところ、目的とする3-メチル-15-ペンタンジアセテートが991含まれていることがわかった。実施例1各種PVdFに対する前記式1で表されるPVdF樹脂用溶剤の溶解性50ml共栓付三角フラスコに本発明のPVdF樹脂用溶剤を入れ、各種PVdFをそれぞれ入れて加熱しながら攪拌した。その後20°Cに冷却し、PVdFの溶解状態を目視で確認した。なお、溶剤およびPVdFの使用量、加熱温度は表1に記した。また溶解状態として良好は○、一部未溶解は△、ほとんど溶けないは×で示し、さらにしばらく室温に放置後の様子を示した。比較例1各種PVdFに対する一般溶剤の溶解性表2に、実施例1と同様な方法により一般的な溶剤を用いてPVdFの溶解性試験を行った結果を示す。溶剤およびPVdFの使用量、加熱温度は表2に記した。また溶解状態として、良好は○、一部未溶解は△、ほとんど溶けないは×で示しさらにしばらく室温に放置後の様子を示した。実施例2各種PVdFに対する前記式1で表されるPVdF樹脂用溶剤とN-メチル-2-ピロリドンとの混用溶液での溶解性50ml共栓付三角フラスコに本発明のPVdF樹脂用溶剤を入れ、各種PVdFをそれぞれ入れて室温で数分間攪拌した。その後、N-メチル-2-ピロリドンを所定量添加してしばらく攪拌し、PVdFの溶解状態を目視で確認した。なお、溶剤およびPVdFの使用量、N-メチル-2-ピロリドンの使用量は表3に記した。また溶解状態として良好は○、一部未溶解は△、ほとんど溶けないは×で示し、さらにしばらく室温に放置後の様子を示した。実施例33-アセトキシ-3-メチル-1-ブチルアセテート、N-メチル-2-ピロリドン、および3-アセトキシ-3-メチル-1-ブチルアセテートとN-メチル-2-ピロリドンの混合液の蒸発特性TG分析装置:エスアイアイナノテクノロジー株式会社製TG/DTA6300TG測定条件:30°C~600°C、10°C/分昇温、空気流量100ml/分図1に3-アセトキシ-3-メチル-1-ブチルアセテート、N-メチル-2-ピロリドンおよび3-アセトキシ-3-メチル-1-ブチルアセテートとN-メチル-2-ピロリドンとの1:1混合溶液のTGThermogravimetry:熱重量測定による測定結果を図1示す。図1から、上記の2種類の溶剤あるいはこれらの溶剤の混合溶剤は、ほぼ同じ蒸発特性を示すことが明らかになった。